(57)【要約】  本発明は、材料の単一ブロックから材料を除去することによって薄い金属シート及びジョイント部を製造する方法、すなわち、ミーリングに基づく処理により、材料を除去することによって互いにシームレスに接続された１つ以上の薄いシート及び／又は薄い弾性ジョイント部からなる取得製品を製造する方法に関する。  複雑な取得アイテムに対する可能なアプリケーションの例は、監視及び制御アプリケーション用の折り畳み振り子構成に基づく、線形および角変位を測定するための高感度、低周波数、広帯域モノリシック機械センサーの製造である。【選択図】図７
2021534995.tif 000002
【特許請求の範囲】
【請求項１】
ミーリングによってブランク（２１０、３１０）から材料を除去することを含む、薄い金属シート又はジョイント部（２３０Ｊ、３３０Ｊ）を製造するための方法であって、
Ａ．前記ブランク（２１０、３１０）を作製する工程であって、
Ａ１．前記ブランクが第１の面（２１１、３１１）、及び前記第１の面と対向する第２の面（２１２、３１２）を有し、
Ａ２．前記ブランクが前記第１の平面及び前記第２の平面（２１１、３１１）の交差方向に前記第１の面及び第２の面（２１１、３１１）を通る２つの開口部（２６０、３６０）を有し、
前記２つの開口部は、それらの間に要素（２２０、３２０）を互いに規定し、前記要素は、前記２つの開口部（２６０、３６０）の間を走るメイン延在方向を有し、前記メイン延在方向及び前記交差方向に延在する第１の側面（２２１、３２１）及び第２の側面（２２２、３２２）を有するように、
前記ブランク（２１０、３１０）を作製する工程、
Ｂ．前記第１の側面（２２１、３２１）を加工する工程であって、
前記交差方向に沿って、前記第１の面（２１１、３１１）から開始して前記弾性ジョイント部の又は前記薄い金属シートの設計奥行きより深い奥行きまで、及び前記メイン延在方向に沿って、前記要素（２２０、３２０）の材料の少なくとも一部分をミーリングによって除去することによって、前記第１の側面（２２１、３２１）を加工する工程、
Ｃ．工程Ｂの第１の側面（２２１、３２１）と同じ方法で、前記第２の側面（２２２、３２２）を加工し、それによって前記要素（２２０、３２０）から加工要素（２３０、３３０）を得る工程、
Ｄ．前記ブランク（２１０、３１０）を穿孔する工程であって、
前記交差方向において、前記加工要素（２３０、３３０）と前記ブランク（２１０、３１０）の残りの部分との間にフリースペースが形成されるように、前記メイン延在方向に平行な方向に、及び前記交差方向において前記第１の面（２１１、３１１）から開始し、前記設計奥行きよりも深い奥行きに、前記ブランク（２１０、３１０）を穿孔する工程、及び
Ｆ．前記加工要素（２３０、３３０）が前記ブランク（２１０、３１０）から切り離れるまで、前記加工要素（２３０、３３０）に対して隣接する材料の少なくとも一部分を前記ブランク（２１０、３１０）から除去し、それによって薄い金属シート又はジョイント部（２３０Ｊ、３３０Ｊ）を得る工程
を実施することを含む、薄い金属シート又はジョイント部（２３０Ｊ、３３０Ｊ）を製造するための方法。
【請求項２】
前記工程Ｆの前に、前記加工要素（２３０、３３０）を、前記ブランク（２１０）と一体となるようになっておりかつ前記ブランク（２１０）と一体となるように構成された、取り外し可能な固定化機械的手段（４００）によって固定し、前記工程Ｆの後に、前記取り外し可能な固定化機械的手段（２４０、４００）を取り外す、請求項１に記載の方法。
【請求項３】
前記取り外し可能な固定化機械的手段が、ブラケット（４００）、ナット及びボルトを含む、請求項２に記載の方法。
【請求項４】
前記加工要素（２３０、３３０）に隣接しない材料の一部分を除去する工程Ｅを、工程Ｄと工程Ｆとの間で実施する、請求項１〜３のいずれかに記載の方法。
【請求項５】
前記第１の側面（２２１、３２１）及び／又は前記第２の側面（２２２、３２２）を仕上げる工程をそれぞれ、工程Ｂ及び／又は工程Ｃの後に直ぐに実施する、請求項１〜４のいずれかに記載の方法。
【請求項６】
前記第１の側面（２２１、３２１）及び前記第２の側面（２２２、３２２）が、前記第１の面（２１１、３１１）及び／又は前記第２の面（２１２、３１２）に対して実質的に垂直な表面を有する、請求項１〜５のいずれかに記載の方法。
【請求項７】
前記薄いシート又は前記ジョイント部が、弾性を有する、請求項１〜６のいずれかに記載の方法。
【請求項８】
前記開口部が貫通開口部であり、前記第１の側面（２２１、３２１）及び第２の側面（２２２、３２２）が貫通側面である、請求項１〜７のいずれかに記載の方法。
【請求項９】
前記交差方向が、前記メイン延在方向に垂直である、請求項１〜８のいずれかに記載の方法。
【請求項１０】
前記第１の面（２１１、３１１）と第２の面（２１２、３１２）が平面であり、及び／又は平行である、請求項１〜９のいずれかに記載の方法。
【請求項１１】
ミーリング処理を含む、ブランク（３１０）からモノリシック折り畳み振り子（３００ＷＬ）を得るための方法であって、
ＬＡ．前記ブランク（３１０）を作製する工程であって、
ＬＡ１．前記ブランクが対向する２つの平坦主面（３１１、３１２）を含み、
ＬＡ２．前記平坦主面（３１１、３１２）には、前記２つの平坦主面（３１１、３１２）に実質的に垂直な方向に開口部（３６０）の対が８つあり、各開口部（３６０）の対には、メイン延在方向、該メイン延在方向に沿って第１の側面（３３１）、及び該第１の側面とは対向する側に第２の側面（３３２）を有する要素（３３０）が規定され、
前記第１の側面（３３１）及び前記第２の側面（３３２）が前記２つの平坦主面（３１１、３１２）に実質的に垂直である表面を有するように、前記ブランク（３１０）を作製する工程、
ＬＢ．各開口部（３６０）の対において、前記２つの平坦主面（３１１、３１２）の一方から、設計奥行きより深い奥行きまで前記垂直方向に沿って、前記要素（３２０）の材料の一部分をミーリングすることにより、前記第１の側面（３３１）を加工する工程、
ＬＣ．各開口部（３６０）の対において、前記２つの平坦主面（３１１、３１２）の一方から、設計奥行きより深い奥行き（ｐｓ）まで前記垂直方向に沿って、前記要素（３２０）の材料の一部分をミーリングすることにより、前記第２の側面（３２２）を加工する工程を含み、前記工程ＬＢ及びＬＣの操作は、各開口部（３６０）の対の間に加工要素（３３０）を形成するようになっており、
ＬＤ．２つの平坦主面（３１１、３１２）を接続する前記ブランク（３１０）の第１の接続面に４つの孔（３８０）を形成する工程であって、
４つの加工要素（３３０）が実質的に前記設計奥行きで前記ブランク（３１０）の材料から除去されるように、前記４つの孔（３８０）を前記４つの加工要素（３３０）に平行な前記設計奥行きより深い奥行き（ｐｓ）となるようそれぞれ形成する、工程、
ＬＥ．前記２つの平坦主面（３１１、３１２）を接続し、前記第１の接続面と対向している前記ブランク（３１０）の第２の接続面に４つの更なる孔（３８０）を形成する工程であって、
前記４つの加工要素（３３０）を、実質的に前記設計奥行きで前記ブランク（３３０）の前記材料から切り離し、それによって対応するジョイント部（３３０Ｊ)を得るように、前記更なる４つの孔（３８０）を更なる４つの加工要素（３３０）に平行な前記より設計奥行きより深い奥行き（ｐｓ）にそれぞれ形成する、工程、
ＬＦ． 弾性ジョイント部（３３０Ｊ)が折り畳み振り子（３００ＷＬ）での振動部分として作用するように加工された前記ブランク（３１０）の中央部分（３８６）の一端のみに接続されるように、面あたり２つのジョイント部（３３０Ｊ）において、各弾性ジョイント部（３３０Ｊ）に隣接していない前記ブランク（３１０）の各材料を除去する工程、
ＬＧ．弾性ジョイント部（３３０Ｊ）間の前記メイン延在方向に沿って、前記ブランク（３１０）の前記中央部分を固定することによって、前記弾性ジョイント部（３３０Ｊ）の固定システム（４００）を前記２つの平坦主面（３１１、３１２）の少なくとも一方に適用する工程、及び、
ＬＨ． 前記ブランクの残りの部分から前記４つのジョイント部（３３０Ｊ）及び前記中央部分（３８６）を切り離すように、前記ブランク（３１０）を加工して、それによりフリー中央部分（３００Ｍ）を得て、折り畳み振り子構造に従い、前記フリー中央部分（３００Ｍ）を前記弾性ジョイント部（３３０Ｊ）によってフレーム（３００Ｆ）に接続する振り子アーム（３００Ａ）として形成する工程
をさらに含む、方法。
【請求項１２】
前記より深い奥行きが、５〜２０％の割合分前記設計奥行きよりも深い、請求項１〜１１のいずれかに記載の方法。
【請求項１３】
前記より深い奥行きが、７〜１５％の割合分前記設計奥行きよりも深い、請求項１２に記載の方法。
【請求項１４】
前記固定システム（４００）が少なくとも１つの取り外し可能な固定板（４１０）を含み
前記少なくとも取り外し可能な固定板（４１０）は、
−前記フレーム（３００Ｆ）の材料への取り外し可能な剛性接続のために構成された少なくとも第１の孔（４９３、４９４）、
−前記フリー中央部分（３１０Ｍ）の材料への取り外し可能な剛性接続のために構成された少なくとも第２の孔（４９１、４９２）、
−各振り子アーム（３００Ａ）についてそれぞれ、各振り子アーム（３００Ａ）の材料への取り外し可能な剛性接続のために構成された少なくとも第３の孔（４８５、４８６、４８７、４８８）
を有し、
４つの側方開口部（４６１、４６２、４６３、４６４）がさらに存在し、該４つの側方開口部（４６１、４６２、４６３、４６４）が前記フレーム（３００Ｆ）の前記材料と前記振り子アーム（３００Ａ）の前記材料との間、及び前記フレーム（３００Ｆ）の前記材料と前記フリー部分（３００Ｍ）の前記材料との間の、加工のための接続領域にアクセスできるように形作られている、請求項１〜１３のいずれかに記載の方法。
【請求項１５】
少なくとも１つの取り外し可能な固定板（４１０）に、少なくとも２つの第１の孔、少なくとも２つの第２の孔、及び少なくとも２つのそれぞれの第３の孔がある、請求項１４に記載の方法。
【請求項１６】
工程ＬＧにて、前記固定システム（４００）を、前記２つの平坦主面（３１１、３１２）の両方に適用する、請求項１１〜１４のいずれかに記載の方法。
【発明の詳細な説明】
【技術分野】
【０００１】
本発明は、材料（又はマテリアル；material）の単一ブロックから材料を除去する（又は外す、又は除く；removing）ことによって薄い金属シート（又は薄板、又は薄板金、薄金属板）及びジョイント部（又は継ぎ手、又は接合部；joint）を製造する方法、すなわち、ミーリング（又はミーリング加工、又はフライス加工、又は粉砕；milling）［１］に基づく処理により、材料を除去することによって互いにシームレスに接続された１つ以上の薄いシート（又は薄板；thin sheet）及び／又は薄い弾性ジョイント部からなる取得製品（又はアイテム、又は品目；item）を製造する方法に関する。
【０００２】
複雑な取得製品に対するそのような方法の可能なアプリケーション例は、監視及び制御アプリケーション［２］［３］［４］［５］［６］のための折り畳み振り子（folded pendulum）構成に基づく線形及び角変位を測定するための高感度、低周波数、広帯域モノリシック機械センサーの製造である。
【背景技術】
【０００３】
現在、材料を除去することによって薄い金属シート及びジョイント部を製造することを可能にする、すなわちこれらの構成要素をミーリング単独に基づく処理によって得ることを可能にする手順はない。
【０００４】
例えば、ミーリングによって薄いジョイント部（厚さが１００ミクロン以下のオーダー）を製造する手順は、最初に一方の側、次に他方の側の材料を除去することを意味する。ジョイント部が未だ形成されていないため、第１の面を製造する材料は、標準的なミーリング手順で除去することができる。従ってカッターは、カッター自体の圧力に耐える固体構造に作用する。一方、第２の面の材料の除去は、特に繊細な処理である。これは、ミーリング操作中に、ツールが形成される薄いジョイント部に圧力を加えるため、処理が進むにつれて構造的に次第に弱くなり、よくても弾力的方法で、そして、いずれにせよ制御できない方法で変形するためである。実際に、ジョイント部はかなりの機械的応力に付されており、材料自体の機械的特性の制御されていない加減（又は緩和、又は修正、又は変更；modification）により、すでに数百ミクロンのオーダーの厚さで塑性変形及び/又は破損ゾーンに達し得る。製造段階でのジョイント部の変形は、例え弾性でも、ミーリングによる通常の機械的処理手順で設計仕様を達成する可能性が低いという考慮はそれほど重要ではない。実際に、ミーリング中に薄くなると、ジョイント部はカッター自体の圧力で変形する。カッター自体の圧力は、事前の設定に基づいて数値的に制御され、制御されていない方法で材料を除去し、ジョイント部自体の破損や永久変形がない場合でも、一般的に設計の結果に準拠しない最終結果が得られる。
【０００５】
これらの理由のため、今日、薄い金属シートとジョイント部は、加工物に機械的ストレスをかけることなく材料を除去できるＷＥＤＭ技術［７］を利用して処理され、最大５０ミクロンの薄い金属シートと弾性ジョイント部を製造できる。しかしながら、この処理は、加工中の材料を介した放電の通過（又は通路、又はパッセージ；passage）を意味するため、材料の元の機械的特性を保証するものではない。
【０００６】
同じことが薄い金属シートにも適用し、「薄い金属シート」という用語は、本明細書において、ボディ（又は本体；body）に接続された第１の端部及び、例えば第１の端部に対向する、フリー（又は自由；free）端部を有する長方形の要素（又は素子、又はエレメント；element）を意味する。
【０００７】
より詳細には、ＷＥＤＭは、導電性材料で作られたワイヤーをツール（又は工具；tool）として使用する。このワイヤーは、孔（又は穴、又はホール；hole）を介して（又は通って；through）材料の中へ引き伸ばされ、必ず良好な導体である必要があり、切断を達成するために、材料自体に接触するまで移動する。
【０００８】
この処理は、材料を侵食する（又は削る、又は食い込む；erode）放電による熱機械的特性に基づいており、材料と電極を、処理中に材料を冷却する機能も有する液体誘電体に浸して、加工する材料に対して近い切断ツール（電極）に近づく構成である。したがって、負の電位（又は電気的ポテンシャル；electrical potential）が、加工された材料に関連してツールに加えられる。ツールと材料との間の距離が誘電体を介して放電を生成するのに十分に小さい場合、プラズマチャネル（アーク）が生成され、材料の表面が溶けて、切断（又はカット、又は切削、又は切込み、又はワイヤーカット；cut）が意図されているポイントで除去される。
【０００９】
切断中、加工される材料から事前に規定された距離が維持されるように、侵食が進むにつれてツールが前進する。この処理では、ほこりのように見え、チップではなく誘電体に分散する廃棄物が発生する。
【００１０】
この技術には、次の３つの重要な利点がある。
a．非常に硬い金属（特殊鋼、高速度鋼、硬い金属等）、若しくは熱又は化学処理で硬化した金属（焼き戻し、浸炭等）を加工する可能性があり、ツール（ワイヤー）が加工される材料よりも硬度又は機械的強度が大きい。
ｂ．他の従来の技術（複雑な形状やプロファイルの鋭いエッジ、リブ、及びキャビティ）では不可能な切断や孔を開ける可能性。
ｃ．ワイヤーの通過が加工される表面に圧力を加えないため、非常に薄い金属シート表面を加工する可能性があり、したがって、材料が処理にストレスをかけることはない。
【００１１】
一方、放電機械加工の欠点は、導電性ワイヤーの存在が常に必要であるため、軸方向の処理しか実施できないことである。このタイプの処理は、多くの場合、加工中の製品（又は工作物、又は加工対象物、又はワークピース；workpiece）を弱くする。これは、侵食軸に沿った一部の部分を、より一般的及び/又は局所的な構造的剛性を提供するために有利に維持できるためである。さらに、一部のピース部分（又は加工する部分、又は１区画、又は１辺、又は１個、又は１ピース；piece）の反対側の面に配置されたジョイント部を提供する作製の場合、処理の種類により、面自体に対称的に配置されていないジョイント部を作製することは非常に困難である。
【００１２】
一方、機械的ミーリングによる加工は、工作機械（フライス盤）に取り付けられたカッターと呼ばれる規定構造を有する切断ツールの動作によって材料を機械的に除去することによって加工するため、まったく異なる。ミーリング動作は、ツールの回転と、ツールと加工される材料との間の相対的な動きを提供する。回転中、カッターの刃先は、加工する部品とカッター自体の間の並進運動（又は移動；translation）の結果としてカッターと接触した際に、部品から材料を取り除く。機械的ミーリングにより、忠実に（最大１００ナノメートル）表面仕上げが施された公差が１ミクロン未満の部品の製造が可能になる。
【００１３】
ただし、ミーリング動作の重要な要素で及び制限は、カッターが材料を除去するように作用する表面に必ず圧力をかけなければならないことである。
【００１４】
一般に、ミーリング処理は、荒加工工程と仕上げ工程を提供する。粗面化により、作業中の部品から材料がより迅速に、したがってより経済的に除去され、次の仕上げ工程で除去するのに十分な金属層が残る。この第２の工程では、表面の粗さの程度に関連するものを含め、設計寸法と公差を尊重するために、余分な部品が除去されて予想寸法に到達する。
【００１５】
ミーリング処理は現在、ＣＮＣ（コンピューター数値制御）マシンで実施されており、２つの軸に沿ってジャイロスコープで回転できる傾斜軸を備えた調整可能なヘッド（カッター）を備えている。この特性は非常に複雑な形状のオブジェクトの製造にも関連している。ＣＮＣテクノロジーを使用したミーリングでは、非常に滑らかな表面を非常に高精度（１００ナノメートルのオーダー）で、迅速に、自動的に、及び非常に低コストで作製できるが、直接的な適用による薄い金属シートやジョイント部を（１００ミクロンのオーダーで）作製することはできない。
【００１６】
次の表は、２つの技術の主な違いをまとめたものである。
【００１７】
【表１】
2021534995.tif 000003
【００１８】
簡潔には、現在、薄い金属シート及びジョイント部は、ミーリングによって数百ミクロン未満の厚さの薄い金属シート及びジョイント部を加工することができないため、導電性材料のみを使用するＷＥＤＭ技術を使用して必然的に作製される。
【００１９】
この明確なデモンストレーション（又は実演、又は実証；demonstration）は、機械センサーの国際的な最先端技術である折り畳み振り子アーキテクチャに基づく、モノリシックセンサーがすべて混合技術で作製されていることである：モノリシックボディと主要構成要素（又はコンポーネント；component）を製造するためのミーリング、一般に１００ミクロンのオーダーの厚さの機械的ジョイント部のみを製造するためのワイヤー放電機械加工［１］［２］。
【００２０】
したがって、以下を可能にする方法が必要であると感じられる。
a．厚さが１００ミクロン未満であるが、ＷＥＤＭと比較して表面仕上げの点で優れた品質の薄い金属シート及びジョイント部の製造。
b．ＷＥＤＭ技術によって示される最も重要な制限の１つを克服する、薄い金属シートと非導電性材料のジョイント部の製造。
【００２１】
また、処理速度の向上と製造コストの削減、完全な自動化だけでなく、構造の変形や変更なしで（放電機械加工での電気の通過によるなど）、非導電性材料で加工する、貫通孔（又はスルー穴；through hole）、ねじ山（又はスレッド；thread）、薄いシート（＜１００μm）の作製などのさらなる処理の可能性を備えた完全自動処理手順を開発する必要性も感じられる。
【００２２】
さらに、より耐性のある構成要素とより繊細な構成要素（薄いジョイント部など）の両方に対して単一の方法を使用して処理することにより、各機械的（又は機械；mechanical）構成要素を製造する必要性が感じられる。
【本発明の目的と主題】
【００２３】
本発明の目的は、例えば、薄い金属板やジョイント部の製造のために、ミーリングに基づく処理によってブランク（又は素材、又は未加工材、又はブランク材；blank）から材料を除去することによる機械的処理方法を提供することである。
【００２４】
本発明のさらなる目的は、ミーリング単独に基づく処理で材料を除去することによって、互いにシームレスに接続された１つ以上の弾性ジョイント部によって構成される材料の単一ブロックから得られる取得製品の製造を可能にする方法を提供することである。
【００２５】
最後に、本発明の別の特定の目的は、監視及び制御のために使用される地震計、速度計、加速度計、及び傾斜計を製造するための機械式（又は機械、又は機械式；mechanical）オシレーター（又は発信機、又は振動機、又は振動子；oscillator）として使用される、折り畳み振り子構成でもある、ワッツ・リンケージ製（又は系；based））のモノリシックセンサーを、ミーリングにより低コストで製造する方法を提供することである。
【００２６】
本発明のさらなる特定の目的は、本発明の方法による処理を可能にする取り外し可能な（又は除去可能な；removable）な固定化（又は固定、又は拘束；immobilization）要素である。この要素は、メソッド処理を支援し、折り畳み振り子を輸送するための安全手段を提供する。
【００２７】
本発明の主題は、添付の特許請求の範囲に従って薄い金属シート又はジョイント部を製造するための方法である。
【００２８】
本発明のさらに特定の主題は、添付の特許請求の範囲に従って折り畳まれた  モノリシック振り子を製造するための方法である。
【００２９】
本発明のさらに特定の主題は、添付の特許請求の範囲に従って、本発明の方法で使用される取り外し可能な固定化要素である。
【図面の簡単な説明】
【００３０】
次に、本発明は、添付の図面の図を特に参照して、非限定的な例として説明される。
【図１】図１は、本明細書による製造方法の工程１を示しており、垂直に沿って通過する２つのミーリング・カットを有するジョイント部を製造するために作製されたピース部分（又は一片、又はピース；piece）の概略図を示す。
【図２】図２は、図１に続く工程２の終了時の生成物の概略図を示しており、楕円形のジョイント部の右側を示す。
【図３】図３は、図２に続く工程３の終了時の生成物の概略図を示しており、楕円形のジョイント部の左側を示す。
【図４】図４は、楕円形のジョイント部の切り離し（又は取り外し、又は分離；detachment）の工程４の詳細を示しており、特に（ａ）穿孔（又は孔開け；perforation）の中央におけるドリル・ビットの位置、及び（ｂ）孔の垂直断面を示す。
【図５】図５は、楕円形のジョイント部の切り離しである、工程４の処理の最終結果を示している。処理の最終結果は、（ａ）に示されている。材料の部分がそれぞれ（ｃ）及び（ｄ）に示されており、これらは、穿孔によってジョイント部が残りの材料からどのように切り離されているかを示す。
【図６】図６は、工程４の処理に従ったジョイント部の水平断面を示しており、３つの異なるタイプの加工（a）、（b）、及び（c）がある。
【図７】図７は、本明細書に記載の方法を使用して実施された楕円形ジョイント部の工程５での処理の最終結果を示す。（a）は正面図、（b）はミーリングのみに基づく方法を使用して作製された楕円形ジョイント部の背面図を示す。
【図８】図８は、単純な振り子アームを支持する固定構造を示す。その吊り下げ点（又はサスペンション；suspension）と回転点は、楕円形のプロファイル（又は側面、又は輪郭、又は外形；profile）を有する薄い弾性ジョイント部で構成されている。
【図９】図９は、折り畳みモノリシック振り子を生成するために、本明細書に従ってメソッドを開始するために使用される半製品（又は途中完成物、又は半仕上げ品；semi-finished piece）を示す。
【図１０】図１０は、本明細書に従って折り畳みモノリシック振り子を製造するための工程１に関連して加工されるピース部分の作製結果を示し、本処理のこの工程で作製されるジョイント部の開口部（又はアパーチャー；apperture）と、作製される参照（又はreference）孔を示す。
【図１１】図１１は、ジョイント部の２つの面を製造することを目的としたミーリングによる処理の結果を示す。また、輸送目的又は外面へ固定可能とするために、取得製品の外部ブラケット及び／又は保護プレート（又は板；plate）を適用するために作製された追加の貫通孔も示す。
【図１２】図１２は、本明細書に従って、折り畳み振り子を製造するために削孔（又はドリル、又は孔開け；drilling）により、残りの材料からジョイント部を切り離れる処理の結果を示す。
【図１３】図１３に図１２の半製品の詳細を示す。
【図１４】図１４は、追加のミーリングによって弾性ジョイント部に隣接していない材料を除去することを目的とした、工程５の処理の結果を示す。
【図１５】図１５は、ジョイント部に隣接していない材料を除去するための機械加工操作の結果を示す。これは、折り畳み振り子の可動部分（中央の部分、アーム）を構造（フレーム）に対してロックしたままにする部分を取り除くための最終的なミーリング操作の準備である。この図はまた、折り畳み振り子の操作に必要であるが、ミーリングによる説明された新規の加工方法とは関係のない、読み出しシステム、固定システムなどの適用に機能する、ピース部分内の孔及びねじ山の存在を示す。破線の楕円は、折り畳み振り子の可動部分を固定構造に固定する部分を示す（背面は同じで、同じ手順で作業される）。
【図１６】図１６は、本明細書によるブラケット（または「取り外し可能な固定」）システムを示す。図は、２つの振り子アームをロックするための孔、中央の部分（主たる部分;mass）をロックするための孔、及び固定構造に固定するための孔を示す。
【図１７】図１７は、本明細書に従ってミーリング単独で作製された折り畳み振り子の正面図を示す。
【図１８】図１８は、本明細書に従ってミーリング単独で作製された折り畳み振り子の斜視図を示す。
【発明を実施するための形態】
【００３１】
本明細書は、薄い金属シート及びジョイント部（１００ミクロン未満の厚さであっても）を製造することを目的とした材料の機械加工方法を紹介し、これは、上記のように、特定の条件及びさまざまな制限を有するＷＥＤＭ（ワイヤー放電機械加工）技術［７］のみを使用して、導電性材料（実質的に金属）のみを使用する従来技術において達成され得る。
【００３２】
本明細書に記載の処理方法は、材料の単一ブロックから、薄い金属シート及びジョイント部（例えば、限定されないが、弾性）、ならびにミーリング技術のみを使用して、互いにシームレスに接続された１つ以上の薄い金属シート及び／または薄い弾性ジョイント部から成る複雑な取得製品の製造を可能にし、ＷＥＤＭによって課せられた材料の導電率の制限も克服する。
【００３３】
本明細書に示されるミーリングによる薄い金属シート及びジョイント部の処理方法は、そのような薄い金属シート及びジョイント部が使用される設計のタイプから独立している。たとえば、ワッツ・リンケージ（又はＷａｔｔ’ｓ  ｌｉｎｋａｇｅ）製モノリシックセンサーの設計から独立している。しかしながら、サイト（又は敷地、又は会場、又は現場；site）の地震監視アプリケーション、民間及び工業用建物（建物、ダム、橋、トンネル）の監視及び／又は制御、耐震緩和システム及び慣性プラットフォーム等を製造するための監視及び／または制御のための地震計、速度計、加速度計、及び傾斜計を製造するための機械的発振器として使用される、特にワッツ・リンケージ製で、折り畳み振り子構成でもある、そのようなモノリシックセンサーのための特定の実施形態を想定している。
【００３４】
本発明の主題である新規の方法は、非限定的な例の方法として、メイン半径ＳＭ＝８ｍｍ；短半径Ｓｍ＝２．５ｍｍ；ジョイント部の厚さＳｇ＝０．１ｍｍ；ジョイント部の奥行きＰｇ＝５ｍｍを特徴とする楕円プロファイル（楕円率１６／５）を有する薄い弾性ジョイント部で構成されている、単純な振り子、吊り下げ点と回転点を支持する、アルミニウム合金（例えば、ＡＬ６０９２−Ｔ６）で作製された固定構造の作製を目的とした、その基本的な形態で最初に説明される。
【００３５】
記載手順は薄い楕円形のジョイント部を作製することを目的としているが、そのような手順は、無限の楕円率を持つ楕円形のジョイント部として解釈できる薄い金属シートまたは他の金属シートの製造にも直接適用できることを強調することが重要である。
【００３６】
この方法は、処理のタイプと方法だけでなく、一般的な理由も強調する記載で、以下で詳細に説明する連続する工程の実施を提供する。
【００３７】
図１は、垂直に沿ったミーリング・カットで２つの一般的なジョイント部を加工するために作製された、加工するピース部分を図式的に示す。ただし、作製（又は準備；preparation）ミーリング・カットを介する（又は通過する、又は通す；through）必要はないことを明示する価値がある。
【００３８】
以下に詳述するように、楕円形のジョイント部（または薄い金属シート）を製造することを目的とした６つの必要な機械的加工工程がある。
【００３９】
本明細書では常に弾性ジョイント部を参照するが、この説明の方法は非弾性ジョイント部にも適用できる。
【００４０】
工程Ａ．１．材料の作製
特定の例では、厚さ１．５ｃｍの材料ブロックが使用され、２つの幅０．９ｃｍの垂直開口部が作製され、中央（振り子）に幅０．５１ｃｍの材料の棒（又はバー；bar）が残り、その上に、楕円形のジョイント部が後の工程で作製される。これらの寸法は限定するものでない。
【００４１】
２００から２９０までの参照番号は、成形（又はシェープ；shape）及び形成（又は形作る；form）される楕円形のジョイント部を含む、参照番号２１０によって示されたブランクブロック（又は塊；block）の構成要素及び加工の様々な工程を示す。
【００４２】
ミーリングによって材料が除去されるブロック又はピース部分２１０は、図１に示されるように、最初に加工される。即ち、前面（又は第１の面）（又は第１の平面；first face）２１１（有利には平坦である）及び２つの貫通開口部（又はスルー開口部、又は貫通アパーチャー、又はスルー・アパーチャー；through aperture）２６０（一般的に、以下で説明するように、折り畳みモノリシック振り子の処理開始時のように、非貫通開口部であることも可能である）。前面と対向する側には、別の前面（又は第２の面）（又は第２の平面；second face）２１２があり、２つの対向する面の間に接続壁がある。２つの開口部は、開口部のメイン方向に沿うメイン（又は主；main）延在方向、及びそれに垂直な方向（及び第１の面及び第２の面に垂直）の奥行き（又は深さ、又は深度；depth）を有する要素２２０を相互に規定する。
【００４３】
工程Ａ．２．ジョイント部の第１の面のミーリング
楕円形のジョイント部の第１の面は、毎回所定の適切なサイズのカッターを使用して、楕円形のジョイント部の設計奥行きよりも僅かに深い（又は大きい、又は長い、奥行きがある；greater）奥行きまで材料を除去することによってミーリングされる。このミーリングによって、図２に示すように、楕円形のジョイント部の右側面（左側面からでも開始可能である）が作製される。この工程では、この面における可能な仕上げ操作を実施する必要がある。参照番号２３０Ｒは、右側にのみ加工された楕円形のジョイント部形状を示す。
【００４４】
特定の例示的なケースでは、奥行き５ｍｍのジョイント部が作製されるため、材料は、５ｍｍより僅かに深い奥行きｐｓ（例えば、５．５ｍｍ）まで直径４ｍｍのカッターで除去される。 一般的に、事前に規定された限定はないが、奥行きｐｓは、好ましくは５〜２０％、さらにより好ましくは７〜１５％の割合（又はパーセンテージ；percentage）で設計奥行きよりも深い。
【００４５】
増加の選択は、ジョイント部の厚さ及び後で使用される穿孔用ドリルの厚さに依存する。上記の場合、使用する機械の高い処理精度を考慮して、０．５ｍｍが選択された。また、材料の種類にも依存するが、切断中に生成される切りくずやバリにも大きく依存する。
【００４６】
工程Ａ．３．ジョイント部の第２の面のミーリング
上記工程と同じカッターを使用して（例えば、非対称のジョイント部を製造するために、別のカッターを使用することも可能である）、楕円形のジョイント部の第２の面２２２がミーリングされ、材料が工程Ａ．２．のように同じ奥行きにまで除去される。図３は、薄い金属シートの左側の処理を示す。この加工により、楕円形のジョイント部の左側が作製され、最終前の楕円形のジョイント部又は「加工要素」２３０が作製される。この面での可能な仕上げ操作は、ジョイント部がまだ固定されているこの工程で実施する必要がある。
【００４７】
加工工程の間に、後部（即ち、ジョイント部の下部）は、依然、通常のミーリング操作が可能である、加工されているブロックを有する、モノリシック（又は一体物、又は一枚岩的；monolithic）であるため、弾性ジョイント部は、たとえ厚さが薄くても、ツールの圧力下で最小限に変形することが理解するに値する。このような圧力は、使用するカッターのサイズに関連しているため、要求される最終精度と材料の機械的特性に関して、加工工程中のジョイント部の変形を無視できる値に減らすように、後者を選択する必要がある。
【００４８】
特定の例示的なケースでは、第２の面は、再度直径４ｍｍのカッターを用いて５．５ｍｍの奥行きまで材料を除去することによってミーリングされ、したがって、１００ミクロンに等しい２つの面の間の計画（又はプロジェクト；project）に必要な最小の厚さを達成する。しかしながら、通常、ジョイント部の厚さは必要ない。
【００４９】
工程Ａ．４．ジョイント部の切り離し
この工程では、上述の接続壁、つまり工程１と２で加工している面に直交する（通常、直交する必要はない）面に削孔により孔（又は穴；hole）が作製される。削孔（又は穿孔、又は穴堀；drilling）は、図４に示されるように、第１の面２１１及び第１の面と対向する第２の面２１２に平行な軸に沿って行われる。特に、図４は、穿孔２８０の中央におけるドリル・ビット２９０の位置を示す。
【００５０】
このタイプの穿孔は、ジョイント部のセクション（又は部分；section）にビットの接線（又は接平面；tangent）の切断を特徴とし、残りの材料からの切り離しを可能にする。図４（ｂ）は、ビットが挿入された孔の垂直断面を示す。この加工工程中、穿孔中のビットの前進の間、ジョイント部２３０の加工されている部分は、加工されている材料と常にモノリシックであるため、ジョイント部には機械的応力が付されない（又は晒されない；subjected）。したがって、せん断力（又はずり応力；shear stress）は構造に作用し、これは、切断前の場合、たとえ薄くても、ジョイント部を変形させることなく切断自体を可能にするのに十分な強さである。実際に、材料を除去した後でのみ、ビットがジョイント部に接していることを強調（又は目立たせる；highlight）することが重要である。ただし、このような状況では、ジョイント部を構成するパーツから材料が除去されないため、ジョイント部自体にせん断力が適用されない。
【００５１】
特定の例示的な場合において、孔２８０は、３ｍｍのドリル・ビット２９０で掘削される。
【００５２】
この加工工程の結果が図５（a）に示される。図５（b）及び５（c）に示されているそれぞれのセクションは、穿孔によって、ジョイント部が残りの材料からどのように切り離されたかを示している。
【００５３】
ここで図６を参照すると、ジョイント部の後部に孔２８０を有するジョイント部を切り離すための削孔が、図中にさらに詳細に示されている。図６は、（ａ）において、その円周がジョイント部２３０に接するように、又はより正確には、後にその壁又は面となるものに接するように円２８０を形成する削孔を示す。これは明らかに境界のケースであり、最小の厚さの点で無限に薄くならない限り、理想的にはジョイント部が切り離れることはない。完全な切り離しに近づくために、円周は前述の壁の線に入り、したがって（b）のように壁の材料の一部も除去する必要がある。ジョイント部の厚さｄａ（この例では５．５ｍｍに等しい）を正しく寸法設定するように注意した場合、これはジョイント部の構造的損失を意味しないため、ｄｂの最小最終厚さ（この例では５．０ｍｍに等しい）がジョイント部の正しい操作のために十分に得られる。平均最終厚さも事前に固定することができ、削孔がそのような平均最終厚さに達することができるようにｄｂを計算することができる。あるいは、（c）のように、より小さな直径のドリル・ビットでいくつかの削孔（又は穴を形成する；drilling）をすることができる。これにより、dcにほぼ均一に等しく、ｄｃ＞ｄｂとなるような最終的な厚さを得る。（a）のように最初に孔開けをし、（c）のように削孔操作を終了した直後に削孔することも可能である。ここで注目に値するのは、この仕上げの削孔又はファイリング（又はヤスリかけ；filing）は孔の方向に実施する必要があるため、孔の軸に大きく入射する方向や垂直な方向を避けることである。そうしなければ、ジョイント部は、自身の耐久と連続操作を譲歩する応力が付されて、ジョイント部が損傷する。
【００５４】
ジョイント部の開口部の方向に垂直な方向にビットを用いた削孔操作又はいくつかの隣接する孔開け操作によって、又はジョイント部の開口部の方向に垂直な方向に再度ミーリングすることによって、切り離しを達成する可能性がある。しかしながら、この製造方法では、ピース部分にさらに開口部を作製する必要がある。これは、場合によってはジョイント部に悪影響を与える可能性があるため、必ずしも望ましいとは限らない。
【００５５】
一般的に、本明細書では、削孔は常に可能な限り意図されているミーリングの特殊なケースである。より一般的には、削孔及びミーリングを含む様々な技術で実施することができ、円形又は非円形の孔につながる可能性がある穿孔について使用し得る。
【００５６】
工程Ａ．５．ジョイント部に隣接しない材料の除去
この工程では、弾性ジョイント部に隣接していない要素２２０の残りの材料が、さらなるミーリングによって除去される。非隣接材料とは、ジョイント部と直接接触する部分又は表面（又は面；      surface））がない材料を意味する。
【００５７】
この処理の唯一の目的は、柔軟なジョイント部を得るために、ジョイント部と振り子アームを自由に保つことである。これまでに得られたジョイント部は、構造の残りの部分と一体でモノリシックであるが、アームがジョイント部と構造の残りの部分の両方で未だモノリシックであるため、未だジョイント部の機能を果たしていない。このため、このような工程は、ジョイント部を含む構造の機能に関連しているため、任意と見なす必要がある。
【００５８】
特定の例示的なケースでは、弾性ジョイント部に隣接していない残りの材料は、直径６ｍｍのカッターを用いてさらなるミーリング操作によって除去される。
【００５９】
工程Ａ．６．ジョイント部の２つの端部で隣接するパーツの切断
この最後の工程は、ジョイント部自体を有する振り子のモノリシックな性質のためであり、ジョイント部へのせん断力の影響によるものではないために、処理中のジョイント部の破損、ジョイント部自体への振り子アーム（又は、これが振り子のジョイント部でない場合ジョイント部に隣接する他の部分における）に加えられた力の伝播による破損を回避するために必要なブラケットシステム（より一般的には「取り外し可能な固定」システム又は手段）の組み立てが必要である。図７（a）と図７（b）は、楕円形のジョイント部を備えた単純な振り子で、正面と背面の２つの異なる視点である、処理の結果を示す。
【００６０】
図８をさらに参照すると、処理中の楕円形ジョイント部２３０の変形又は破損を回避するために、振り子と構造との間に相対運動がないことを確実にするために、ブラケットシステム２４０、２５０が作製及び適用される。特定の例では、６ｍｍカッターを使用して最終的なミーリングを実施し、楕円形のジョイント部に隣接する部品を切り離す。
【００６１】
より一般的には、この製造のタイプを考慮すると、振り子と構造の間に相対運動がないことが基本であり、それを必要とするすべての処理工程に適用される前述の適切なブラケットシステムによって得られる。実際、図１の中央要素２２０が十分に剛性でない場合、ロックされなければならないが、それが剛性である場合、ロックせずに手順の終わりまで続行することが可能である。言うまでもなく、シートを作製した後、薄い金属ジョイント部の隣接していない部品をミーリングする前に、ブラケットが必要になることがよくある。
【００６２】
原則として、混合方法、つまり、薄い金属シートを作製するためのミーリング、ミーリング技術を単独で使用するよりも便利ではないが、隣接していない部分を切り離す及び／又は除去するための放電機械加工、を使用できることは注目に値する。
【００６３】
折り畳みモノリシック振り子を製造するための技術の応用
上記で説明したように、既知の技術では、そのジョイント部が１０分の１ミリメートル以下の厚さの弾性ジョイント部によって構成される折り畳みモノリシック振り子の処理は、ＷＥＤＭ及びミーリングに基づく混合手順で実施される。後者は、特に、モノリシックブロックを通過するすべての切断のために、ツールの直径の曲率半径（２００〜３００マイクロメートル）のエッジを作製するために、及び明らかに、このタイプの取得製品を特徴付ける８つの薄い弾性ジョイント部の製造のために使用される。
【００６４】
上記セクションで説明したミーリングによる薄い金属シート及びジョイント部の製造方法を利用して、次に、発明者によって知られているが決して以前に実装又は説明されていない、ミーリングのみによって折り畳み振り子を製造するための新しい機械的処理方法について説明する。特に、本明細書に記載の特定の実施形態に限定されない一般的に有効である提供される例では、作製される８つの薄い弾性ジョイント部は、上記セクションの一般的な説明及び材料で使用されたものと同じ寸法及び特徴を有し、使用される材料も同じである。
【００６５】
この場合、製造方法も、単純な振り子の楕円形のジョイント部を製造するための上記と同様の連続した加工工程によって説明されるが、単一の薄い弾性ジョイント部と同じ製造方法を技術的に採用されている場合でも、折り畳み振り子の特定の製造による重要な違いを有する。
【００６６】
ブラケットシステムに関わっている（又は関する、又は係止する；concerned）限り、折り畳み振り子のさまざまな可動部分と支持構造との間に相対運動がないことを保証し、振り子の処理及び／又は連続輸送の間に楕円形のジョイント部の変形又は破損を回避するように設計及び適用する必要がある。このようなブラケットシステムは、この目的のために特別に設計されたものであり、したがって、この説明の主題でもある。
【００６７】
工程Ｂ．１．材料の作製
３００から３９５までの参照番号は、形成される成形及び楕円形のジョイント部を含む、参照番号３１０によって示されるブランクブロックの構成要素及び加工の様々な工程を示す。
【００６８】
折り畳み振り子３００が得られる材料のブロック３１０は、平行な対向面（例えば、３１１、３１２）、任意の平行度を有する平行六面体を形成するために、有利に加工され、それらをミーリングによって研磨する（又は砕く、又はグラインドする；grinding）ことによって得られる。８つの弾性ジョイント部は、次の手順で、これらの対向面の２面（前面又は第１の３１１及び背面又は第２の３１２）の表面に作製される。
【００６９】
図９を参照すると、参照孔３９５は、ミーリング、及び輸送中に振動部分を遮断するために必要な固定ピンを収容するために、そのような面３１１、３１２上の孔３９１、３９２によって最初に作られる。次に、面３１１、３１２は、ジョイント部の設計位置に、そして有利にはジョイント部自体の全領域に浅い開口部３６０ｐを作製するために、任意で加工される。これらの開口部の機能は、加工の第１の工程で有利に作製され、ジョイント部の外部プロファイルと保護プレート（次の手順で説明するように設計及び作製される）との接触を回避することである。保護プレートは、折り畳み振り子の輸送及び設置工程中に、及び折り畳み振り子の操作工程中に、折り畳み振り子の繊細なジョイント部を保護するために適用される。実際には、楕円形のジョイント部は、最大限の操作上の安全性を確保するために、前面と背面からわずかに凹んでいる。この時点で、図１０を参照すると、開口部の対が各ジョイント部の位置に作製され、それによって浅い開口部３６０ｐは中央にあり、側面で部分的に除去されている。
【００７０】
工程Ｂ．２． ジョイント部の第１の面と第２の面のミーリング
この工程は、以前のセクションで説明した振り子の各弾性ジョイント部の面の製造に関連する工程Ａ．２とＡ．３を要約し併合する。ジョイント部の右面３２１が最初に作製され、次に左面３２２が平行六面体の２つの面（前面３１１と対向側３１２）のそれぞれに対して作製される（逆も同様に可能である）。ジョイント部の設計奥行きは５ｍｍであるため、直径４ｍｍのカッターを使用して、材料が５ｍｍ（この場合は５．５ｍｍ）よりわずかに深い奥行きまで除去される。この場合も、この面の可能な仕上げ操作が、この工程では望ましい。以前の説明の工程Ａ．２及びＡ．３で行われたすべての考慮事項は引き続き有効である。
【００７１】
ここで注目に値するのは、放電機械加工では、設計の奥行きよりも深い奥行きで材料の除去の必要がないということである。
【００７２】
図１１は、この工程に関連するミーリングによる処理の結果を示す。図に示されているさらなる貫通孔は、以下に説明するように、輸送目的で、又は折り畳み振り子を外面に固定可能にするために、得られた取得製品の保護プレートを適用する目的で作製されている。
【００７３】
孔３８５〜３８８は、折り畳み振り子のアームをロックするために使用され、孔３９１及び３９２は、中央部分となるものをロックするために使用される。中央部分のこのロックは、例えば、これらの孔に２つのピンを挿入することによって達成され、例えば、振り子の輸送中に有用である。孔３９３及び３９４は、振り子フレームを外部構造に固定するために使用される。
【００７４】
工程Ｂ．３．ジョイント部の切り離し
８つの孔３８０が、工程Ｂ．１及びＢ．２で加工されている面に直交し、それに平行な面に開けられ、平行六面体の上面に４つの孔、及びジョイント部３３０の底面に及び図１２に示すように、（対称軸の１つに直交する４つの孔が開けられる通常、ジョイント部は３つの対称面を有する）。単純な振り子の説明の工程Ａ．４で説明されている方法で、３ｍｍのドリル・ビットを使用して孔を開ける（又は形成する；drill）。図に示すように、この工程で他の参照孔３９５を作製することができる。
【００７５】
図１３は、削孔によって作製された孔３８０の位置をより詳細に示している。
【００７６】
ジョイント部のセクションに対する僅かな接平面の切断を特徴とするこのタイプの穿孔は、残りの材料からの切り離しを可能にすることも注目に値する。この加工工程の間、ジョイント部は、削孔中のビットの前進の間、ジョイント部の加工されている部分が常に処理されている材料とモノリシックであるため、機械的ストレスを受けない。したがって、せん断力は構造に作用する。これは、切断の直前に、たとえ薄くてもジョイント部を変形させることなく切断自体を可能にするのに十分な強さである。実際に、材料を除去した後にのみビットが薄い金属シートに接することをもう一度理解する（又は共感する；empathize）ことが重要であるが、この状況では、ジョイント部を構成する部分から材料が除去されないため、せん断力はジョイント部自体に適用されない。単純な振り子の方法の説明と同じ考慮事項が適用される。
【００７７】
折り畳み振り子を加工するこの工程の結果を図１４に示す。これは、最終の状態３３０Ｊのジョイント部を示している。
【００７８】
工程Ｂ．４．ジョイント部に隣接していない材料の除去
この工程では、弾性ジョイント部に隣接していない残りの材料が、さらなるミーリングによって除去される。
【００７９】
この処理の唯一の目的は、柔軟なジョイント部を得るために、振り子と倒立振り子のジョイント部とアームを自由に保つことである。これまでに得られたジョイント部は、実際には手を付けていない状態（又はそのまま、又は無傷；intact）で、構造の残りの部分とモノリシックであるが、ジョイント部と構造の残りの部分とはまだモノリシックなアームであるジョイント部の機能をまだ果たしていない。従って、図１４の構造が得られる。
【００８０】
接続の機械的構成要素を（読み出しシステムに）配置することを目的とした、従来のミーリングと穿孔からなるさらなる処理操作により、次の工程の開始点である図１５に記載されている状態にピース部分が移動する。
【００８１】
工程Ｂ．５．ジョイント部の両端の可動部分の切断
この工程では、シートの端部に接続されている可動部分を取り外す。図１５は、工程Ｂ．４の終了時の処理の状態を示しており、折り畳み振り子の可動部（アーム、中央の部分）を固定構造（背面は同じであり、同じ手順で加工された）にロック（又は固定、又は系止；rock）したままにする前面３１１の部分を破線の楕円で示している。振り子アームと中央部分の切り離しには、この処理中のジョイント部の破損を回避するために必要なブラケット（又は「取り外し可能な固定」）システム４００（４００から４９４までの参照番号で説明）の設置が必要である。このような破損は、ジョイント部へのせん断力の影響によるものではなく、ジョイント部自体を有する振り子と中央部分のモノリシックな性質のために、処理中の切断による押し（又は押し付き、推力；thrust）を受けて、振り子のアームによって加えられた力の伝播によるものであることは、再度注目に値する。図１６は、本説明の主題でもある、このタイプの処理のために特別に開発されたブラケットシステムを示す。図１７は、振り子の２つのアーム３００Ａをロックするための孔（一方の振り子については３８５、３８６、及び他方の振り子については３８７、３８８）、中央部分３１０Ｍをロックするための孔３９１及び３９２、ならびに固定構造又はフレーム３００Ｆにロックするための孔３９３、３９４を備え、その上に、ブラケットシステム４００のプレート４１０の孔４８５〜４８８、４９１〜４９４（適切なネジ／ボルト又は他のピン手段を有する）が配置される、モノリシック振り子３００ＷＬを示す。プレート４１０はまた、周囲プロファイル（又は輪郭、又は外径;profile）に窪み４６１〜４６４（「開口部」としてもみなす）を表示し、これは、図１５に破線で示される隣接していない部分を加工のためのアクセス（又は：出入り可能に、又は侵入可能に；access）を可能にする。
【００８２】
それにより、ジョイント部３３０Ｊはロックされる。ブラケットシステム（より一般的には固定システム）４００は、２つの対向する面３１１、３１２のうち一方に適用される１つのプレート、又は両方の対向する面に適用される２つのプレートのみを含んで成り得る。
【００８３】
図１７と１８は、２つの異なる視点での処理の最終結果を示す。中央部分とフレームとの間に剛性のブリッジを形成した部分３７０が除去されたことは注目に値する。
【００８４】
ここで注目に値するのは、プレート４１０（及び対応するピンデバイス）は、より一般的な固定手段の例にすぎないということである。一例は、摩擦又は形状の差異（又はコントラスト；contrast）によってフリー（又は自由；free）中央部分（又は主要部分、又は主たる部分；mass）とアームを所定の位置に保持する、孔のないプレートによっても示される。さらに、プレート４１０を機械加工している間、ＣＭＣがモノリシックなピース部分の部分に加工することができるため、開口部は必要ない。プレートはまた、両側（又は側面；side））で平らであってはならない。
【００８５】
当業者は、上記の方法の工程が知られると、モノリシック振り子の材料によってもまた、ピース部分の処理の最終工程中にフリー中央部分及びアームの取り外し可能な固定化を確実にする他の固定システムを考えることができる。
【００８６】
本発明の利点
本明細書の方法論は、薄い金属シート及びジョイント部の機械的加工だけでなく、それを利用するすべての機械的構成要素に対しても全く新しい分野を開き、例えば、直接のアプリケーションとして以下に示す、非金属材料で、低コストの折り畳み振り子構成のワッツ・リンケージ製モノリシックメカニカルセンサーの初めての製造を可能にする。
【００８７】
提案された新しい方法には、２つの重要な利点がある。
ａ．厚さが１００ミクロン未満の薄い金属シート及びジョイント部の製造が可能であるが、ＷＥＤＭと比較して表面仕上げの点で優れた品質である。
ｂ．薄い金属シートや非導電性材料のジョイント部の製造が可能になり、従って、ＷＥＤＭ技術によって示される最も重要な制限の１つを克服できる。
【００８８】
代わりに、間接的な利点は、加工速度の向上及び生産コストの削減、さらにはさらなる加工の可能性、例えば、非導電性材料に作用する、構造の変形や変更（例えば、放電機械加工による電気の通過などによる）のない貫通孔、ねじ山、薄いシート（＜１００ｕｍ）の作製、を備えた、完全に自動化された加工手順を開発する可能性によって与えられる。
【００８９】
より詳細には、ＷＥＤＭは、導電性材料で作製されたワイヤーをツールとして使用する。このワイヤーは、孔から材料に引き伸ばされる。これは、必ず良好な導体である必要があり、切断を得るために、材料自体に接触するまで移動される。
【００９０】
この処理は、材料を侵食するための放電の熱機械的特性に基づいており、加工する材料に近い切断ツール（電極）に近づき、材料と電極を液体誘電体に浸す。この誘電体には、処理中に材料を冷却（又はクールダウン；cool down）する機能もある。したがって、負の電位が、加工された材料に関してツールに印加される。ツールと材料の間の距離が誘電体を介して放電を生成するのに十分に小さい場合、プラズマチャネル（アーク）が生成され、材料の表面が溶けて、切断が意図されているポイントで除去される。
【００９１】
切断中、加工される材料から事前に定義された距離を維持するように、侵食が進むにつれてツールが前進する。この処理では、ほこりのように見えてチップではなく誘電体に分散する廃棄物が発生する。
【００９２】
この手法には、次の３つの重要な利点がある。
a．非常に硬い金属（特殊鋼、高速度鋼、硬い金属等）、又は熱並びに化学処理で硬化した金属（焼き戻し、浸炭など）を加工する可能性があり、ツール（ワイヤー）が加工材料よりも硬度又は機械的強度が大きい。
b．従来の技術では不可能な切り込みや孔を開ける可能性がある（複雑な形状又はプロファイルを有する鋭いエッジ、リブ、キャビティ）。
c．ワイヤーの通過によって加工面に圧力がかからず、加工中に材料に応力がかからないため、非常に薄い金属シート表面を加工する可能性がある。
【００９３】
一方、機械的ミーリングによる加工は、規定された形状の切断ツールの作用による材料の機械的除去によって機能するため、まったく異なる方法である。ミーリングにより、高い加工精度と優れた表面仕上げ（最大１００ナノメートル）が可能になり、公差が１ミクロン未満の部品と鏡面の製造が可能になる。
【００９４】
この処理は、工作機械（ミーリングマシン（又はフライス盤；milling machine））に取り付けられたカッターと呼ばれるツールを使用して実行される。ミーリングは、ツールの回転と、回転するカッターと加工する材料との間の相対的な動きに基づく。回転中、カッターの刃先は、カッターと接触したときに、材料をピース部分から取り除く。加工する部品とカッター自体の間の移動の結果。ただし、ミーリングの重要な要素は、カッターが材料を除去するように作用する表面に必ず圧力をかけなければならないことである。
【００９５】
一般に、ミーリング処理は、最初の荒加工工程と仕上げ工程を意味する。粗面化により、加工中の部品から材料がより迅速に、従ってより経済的に除去され、次の仕上げ工程で除去するのに十分な金属層が残る。この２番目の工程では、表面の粗さの程度に関連するものを含め、設計寸法と公差を尊重するために、余分な部品が予想寸法に到達するために除去される。
【００９６】
ミーリング処理は現在、ＣＮＣ（Ｃｏｍｐｕｔｅｒ  Ｎｕｍｅｒｉｃａｌ  Ｃｏｎｔｒｏｌ）マシンで実行されており、２つの軸に沿ってジャイロスコープで回転できる傾斜軸を備えた調整可能なヘッド（カッター）を備え、これにより、すべての加工面に対するカッターの方向付けが可能になる。この特性は、非常に複雑な形状さえも有するオブジェクトの作製にも関連しているＣＮＣテクノロジーを使用したミーリングでは、非常に高精度（１００ナノメートルのオーダー）で非常に滑らかな表面を、迅速に、自動的に、非常に低コストで作製できるが、薄い金属シートやジョイント部を直接適用による（１００ミクロンのオーダーで）作製することはできない。
【００９７】
次の表は、２つの手法の主な違いをまとめたものである。
【００９８】
【表２】
2021534995.tif 000004
【００９９】
また、本説明の方法では、放電機械加工では不可能である、ワークピースの対向面にオフセットされた薄い金属シートを作製することにより、ピース部分を加工することが可能である。たとえば、３軸センサーを作製するために、相互に垂直な方向でオーバーラップするジョイント部を作製することができる。
【０１００】
簡潔にすると、現在、薄い金属シート及びジョイント部は、ミーリングによって数百ミクロン未満の厚さの薄い金属シート及びジョイント部を加工することができないため、導電性材料のみを使用するＷＥＤＭ技術を使用して必然的に作製される。
【０１０１】
文献
［１］Ｆ・グリマルディ（Ｇｒｉｍａｌｄｉ，Ｆ．）、「マニュアル・デリ・マシン・ユーテンシリ・ＣＮＣ（Ｍａｎｕａｌｅ  ｄｅｌｌｅ  Ｍａｃｃｈｉｎｅ  Ｕｔｅｎｓｉｌｉ  ＣＮＣ）」、ホエプリ（Ｈｏｅｐｌｉ）、イタリア（２００７）。
［２］Ｆ・バローネ（Ｂａｒｏｎｅ，Ｆ．）、Ｇ・ジョルダーノ（Ｇｉｏｒｄａｎｏ，Ｇ．）、Ｊウェブスター（ｅｄ）メカニカル・アクセロメーター（Ｍｅｃｈａｎｉｃａｌ  Ａｃｃｅｌｅｒｏｍｅｔｅｒｓ、Ｊ．Ｗｅｂｓｔｅｒ（ｅｄ．））、電気電子工学のワイリー百科事典（Ｗｉｌｅｙ  Ｅｎｃｙｃｌｏｐｅｄｉａ  ｏｆ  Ｅｌｅｃｔｒｉｃａｌ  ａｎｄ  ＥｌｅｃｔｒｏｎｉｃｓＥｎｇｉｎｅｅｒｉｎｇ）、ジョン・ワイリー＆サンズ・インク（Ｊｏｈｎ  Ｗｉｌｅｙ＆Ｓｏｎｓ、Iｎｃ．）、ドイ（ｄｏｉ）：１０．１００２／０４７１３４６０８Ｘ．Ｗ８２８０（２０１５）
［３］Ｆ・バローネ（Ｂａｒｏｎｅ，Ｆ．）、Ｇ・ジョルダーノ（Ｇｉｏｒｄａｎｏ，Ｇ．）、ＵＮＩＳＡ折り畳み振り子（ＵＮＩＳＡ  Ｆｏｌｄｅｄ  Ｐｅｎｄｕｌｕｍ）：非常に用途の広いクラスの低周波高感度センサー、測定、ｈｔｔｐｓ：／／ｄｏｉ．ｏｒｇ／１０．１０１６／ｊ．ｍｅａｓｕｒｅｍｅｎｔ．２０１７．０９．００１（２０１７）。
［４］Ｆ・バローネ（Ｂａｒｏｎｅ，Ｆ．）、Ｇ・ジョルダーノ（Ｇｉｏｒｄａｎｏ，Ｇ．）、機械的品質係数の高い低周波折り畳み振り子、及びそのような折り畳み振り子を利用した地震センサー、特許協力条約（ＰＣＴ）ＷＯ２０１１／００４４１３Ａ３（２０１１）、特許番号：ＩＴ１３９４６１２（イタリア）、ＥＰ２４５２１６９（ヨーロッパ）、ＪＰ５４０９９１２（日本）、ＲＵ２５１８５８７（ロシア）、ＡＵ２０１０２６９７９６（オーストラリア）、ＵＳ８９５０２６３（米国）、ＣＡ２７６３２０４（カナダ）。
［５］Ｆ・バローネ（Ｂａｒｏｎｅ，Ｆ．）、Ｇ・ジョルダーノ（Ｇｉｏｒｄａｎｏ，Ｇ．）、Ｆ・アセルネセ（Ａｃｅｒｎｅｓｅ，Ｆ．）、垂直構成で機械的品質係数が高い低周波折り畳み振り子、及びそのような折り畳み振り子を利用した垂直地震センサー、特許協力条約（ＰＣＴ）に基づく国際出願）ＷＯ２０１２／１４７１１２  ６８５（２０１２）、特許番号：ＩＴ１４０５６００（イタリア）、ＥＰ２６４３７１１（ヨーロッパ）、ＡＵ２０１２４７１０４（オーストラリア）、ＪＰ５９８１５３０（日本）、ＲＵ２５８９９４４（ロシア）、９２５６０００（米国）、カナダ出願中。
［６］Ｆ・バローネ（Ｂａｒｏｎｅ，Ｆ．）、Ｇ・ジョルダーノ（Ｇｉｏｒｄａｎｏ，Ｇ．）、Ｆ・アセルネセ（Ａｃｅｒｎｅｓｅ，Ｆ．）、１つ以上の折り畳み振り子を利用した角変位及び／又は線形変位の測定方法、特許協力条約（ＰＣＴ）ＷＯ２０１６／０２０９４７に基づく国際出願（２０１６）、特許番号：ＩＴ１４２５６０５（イタリア）、ヨーロッパ、日本、米国、カナダは係属中。
［７］Ｃ・ソマー（Ｓｏｍｍｅｒ，Ｃ．）、Ｓ・ソマー（Ｓｏｍｍｅｒ，Ｓ．）、「ワイヤー・ＥＤＭ・ハンドブック（Ｗｉｒｅ  ＥＤＭ  Ｈａｎｄｂｏｏｋ）」、アドバンスド・パブリッシング（Ａｄｖａｎｃｅｄ  Ｐｕｂｌｉｓｈｉｎｇ（２０００））。
【０１０２】
本明細書において、本発明は、好ましい実施形態を説明し、本発明のいくつかの変形を提案したが、当業者は、添付の特許請求の範囲によって規定されるように、それぞれの保護範囲から逸脱することなく修正及び変更を行うことができることが理解される。 特に、個々の実施形態又は個々の任意の特徴は、本発明の根底にある本発明の概念を尊重しながら、自由に組み合わせることができる。
【図１】
2021534995.tif 000005
【図２】
2021534995.tif 000006
【図３】
2021534995.tif 000007
【図４】
2021534995.tif 000008
【図５】
2021534995.tif 000009
【図６】
2021534995.tif 000010
【図７】
2021534995.tif 000011
【図８】
2021534995.tif 000012
【図９】
2021534995.tif 000013
【図１０】
2021534995.tif 000014
【図１１】
2021534995.tif 000015
【図１２】
2021534995.tif 000016
【図１３】
2021534995.tif 000017
【図１４】
2021534995.tif 000018
【図１５】
2021534995.tif 000019
【図１６】
2021534995.tif 000020
【図１７】
2021534995.tif 000021
【図１８】
2021534995.tif 000022
【国際調査報告】
2021534995.tif 000023
2021534995.tif 000024